(57)【特許請求の範囲】
【請求項１】
有機溶媒、金属粉顔料及び樹脂を含む油性マーキングペン用金属粉顔料インキ組成物であって、上記樹脂がケトン樹脂、水添ロジン樹脂及び超淡色ロジン樹脂から選ばれる少なくとも１種の第１の樹脂とスチレン−アクリル樹脂及びスチレン−マレイン酸樹脂から選ばれる少なくとも１種の第２の樹脂の組み合わせである油性マーキングペン用金属粉顔料インキ組成物。
【請求項２】
インキ組成物の重量に基づいて、第１の樹脂を２〜３０重量％の範囲で含み、第２の樹脂を０．１〜１５重量％の範囲で含む請求項１に記載の油性マーキングペン用金属粉顔料インキ組成物。
【請求項３】
インキ組成物の重量に基づいて、第１の樹脂を５〜２５重量％の範囲で含み、第２の樹脂を０．５〜１０重量％の範囲で含む請求項１に記載の油性マーキングペン用金属粉顔料インキ組成物。
【請求項４】
金属粉顔料がアルミニウム粉顔料である請求項１に記載の油性マーキングペン用金属粉顔料インキ組成物。
【請求項５】
有機溶媒が脂肪族アルコール類、グリコール類、グリコールエーテル類及びグリコールエーテルエステル類から選ばれる少なくとも１種である請求項１に記載の油性マーキングペン用金属粉顔料インキ組成物。
【発明の詳細な説明】
【技術分野】
【０００１】
本発明は油性マーキングペン用金属粉顔料インキ組成物に関し、詳しくは、光輝性の改善されたマーキング（即ち、筆跡）を与える油性マーキングペン用金属粉顔料インキ組成物に関する。
【背景技術】
【０００２】
従来、顔料として、アルミニウム粉や黄銅粉のような金属粉顔料を用いてなるマーキングペン用金属粉顔料インキ組成物が種々、知られている。このようなインキ組成物を用いて筆記面上に筆記すれば、金属粉顔料が樹脂によって筆記面上に定着されて、光輝性を有する筆跡を与える。
【０００３】
このようなマーキングペン用金属粉顔料インキ組成物の一例として、脂肪酸（塩）で表面処理したアルミニウム粉顔料と共に、有機溶媒としてプロピレングリコールモノメチルエーテルを用い、樹脂としてフェノール樹脂を用いてなるものが知られている（特許文献１参照）。しかし、このマーキングペン用金属粉顔料インキ組成物は、保存安定性やインキ流出性等の筆記性に問題があるうえに、筆跡の光輝性が十分でない。
【０００４】
そこで、樹脂として、ケトン樹脂を用いて、保存安定性や筆記性の向上を図ったマーキングペン用金属粉顔料インキ組成物も提案されているが（特許文献２参照）、筆跡の光輝性が依然として十分でない。
【先行技術文献】
【特許文献】
【０００５】
【特許文献１】特開平４−１２６７８２号公報
【特許文献２】特開平６−２９９１１４号公報
【発明の開示】
【発明が解決しようとする課題】
【０００６】
本発明は、従来の金属粉顔料インキ組成物における上述した問題を解決するためになされたものであって、特に、光輝性の改善された筆跡を与える油性マーキングペン用金属粉顔料インキ組成物を提供することを目的とする。
【課題を解決するための手段】
【０００７】
本発明による油性マーキングペン用金属粉顔料インキ組成物は、有機溶媒、金属粉顔料及び樹脂を含む油性マーキングペン用金属粉顔料インキ組成物であって、上記樹脂がケトン樹脂、水添ロジン樹脂及び超淡色ロジン樹脂から選ばれる少なくとも１種の第１の樹脂とアクリル樹脂、スチレン−アクリル樹脂及びスチレン−マレイン酸樹脂から選ばれる少なくとも１種の第２の樹脂の組み合わせであるものである。
【０００８】
特に、本発明においては、油性マーキングペン用金属粉顔料インキ組成物は、その重量に基づいて、第１の樹脂を２〜３０重量％の範囲で含み、第２の樹脂を０．１〜１５重量％の範囲で含むことが好ましい。
【０００９】
また、上記金属粉顔料としては、特に、アルミニウム粉顔料が好ましく用いられる。
【発明の効果】
【００１０】
本発明による油性マーキングペン用金属粉顔料インキ組成物は、樹脂として、ケトン樹脂、水添ロジン樹脂及び超淡色ロジン樹脂から選ばれる少なくとも１種の第１の樹脂とアクリル樹脂、スチレン−アクリル樹脂及びスチレン−マレイン酸樹脂から選ばれる少なくとも１種の第２の樹脂の組み合わせを含むことによって、光輝性の改善された筆跡を与える。
【発明を実施するための形態】
【００１１】
（有機溶媒）
本発明による油性マーキングペン用金属粉顔料インキ組成物において、有機溶媒としては、従来から油性マーキングペン用有機溶媒として用い得ることが知られているいずれの有機溶媒も用いることができるが、なかでも、脂肪族アルコール類、グリコール類、グリコールエーテル類及びグリコールエーテルエステル類から選ばれる少なくとも１種が好ましく用いられる。
【００１２】
上記脂肪族アルコール類としては、例えば、エチルアルコール、ｎ−プロピルアルコール、イソプロピルアルコール、ｎ−ブチルアルコール、イソブチルアルコール、ｓｅｃ−ブチルアルコール、ｔｅｒｔ−ブチルアルコール、ｔｅｒｔ−アミルアルコール等を挙げることができ、上記グリコール類としては、例えば、エチレングリコール、プロピレングリコール、ジエチレングリコール、ジプロピレングリコール等を挙げることができる。また、グリコールエーテル類としては、例えば、上記グリコール類のモノメチルエーテル、モノエチルエーテル、モノイソプロピルエーテル、モノブチルエーテル、モノヘキシルエーテル、モノフェニルエーテル、ジメチルエーテル、ジエチルエーテル、３−メチル−３−メトキシブタノール、３−メトキシブタノール等を挙げることができる。
【００１３】
上記グリコールエーテルエステル類としては、例えば、上記グリコールエーテル類の酢酸エステル類（アセテート類）を挙げることができる。
【００１４】
これらのなかでは、有機溶媒としては、上記グリコールエーテル類が好ましく、例えば、プロピレングリコールモノメチルエーテルは好ましいグリコールエーテルの１種である。
【００１５】
本発明による油性マーキングペン用金属粉顔料インキ組成物において、上記有機溶媒は、インキ組成物に基づいて、通常、５０〜９０重量％の範囲で含まれ、好ましくは、６０〜８５重量％の範囲で含まれる。
【００１６】
（金属粉顔料）
本発明による油性マーキングペン用金属粉顔料インキ組成物において、金属粉顔料として、アルミニウム粉顔料、黄銅（真鍮）粉顔料、銅粉顔料、亜鉛粉顔料、銅合金粉顔料等が用いられるが、好ましくは、アルミニウム粉顔料又は黄銅粉顔料が用いられ、特に、アルミニウム粉顔料が好ましく用いられる。
【００１７】
本発明によれば、このような金属粉顔料は、インキ組成物に基づいて、通常、３〜４０重量％の範囲で用いられ、好ましくは、５〜３０重量％の範囲で用いられる。インキ組成物における金属粉顔料の割合が３重量％よりも少ないときは、筆跡が十分な光輝性をもたず、他方、４０重量％を超えるときは、得られるインキ組成物の粘度が高すぎ、また、インキ組成物中の固形分量が多くなるので、筆記性が悪くなり、また、ペン先で目詰まりを生じる。特に、本発明においては、金属粉顔料は、インキ組成物に基づいて、好ましくは、６〜２０重量％の範囲で用いられる。
【００１８】
本発明による油性マーキングペン用金属粉顔料インキ組成物において、金属粉顔料は、その平均粒子径において特に限定されるものではないが、通常、１〜３０μｍの範囲にあることが好ましく、特に、５〜２０μｍの範囲にあることが好ましい。本発明において、金属粉顔料の平均粒子径はレーザー回折散乱法による平均体積径である。
【００１９】
本発明において、上記アルミニウム粉顔料としては、例えば、ＳＴＡＰＡ  １５、２０、３０、４０、ＲＯＴＯＶＡＲＩＯ  ５０６９０３  ＳＩＬＶＥＲ、ＲＯＴＯＳＡＦＥ  ７６００１３  ＳＩＬＶＥＲ、ＳＴＡＮＤＡＲＴ  ＣＨＲＯＭＡＬ  ＶＩＩＩ（以上、エカルト社製）、アルミニウムペースト  １２００Ｎ、アルミニウムペースト  ２１７２ＹＣ、アルペースト  ＷＸＭ０６６０、アルペースト  ＷＸＭ０６５０（以上、東洋アルミニウム（株）製）、旭化成アルペースト  ＦＷ−６１０、旭化成アルペースト  ＦＷ−５２０Ｂ、旭化成アルペースト  ＦＷ−２１Ｇ（以上、旭化成（株）製）、ＡＳＴＲＯＳＨＩＮＥ  Ｔ−８９７０ＢＣ、ＡＳＴＲＯＳＨＩＮＥ  Ｔ−８９７５ＢＣ、ＡＳＴＲＯＳＨＩＮＥ  Ｔ−８９９０ＢＣ（以上、日本防湿工業（株）製）を用いることができるが、これらに限定されるものではない。
【００２０】
また、黄銅粉顔料としては、例えば、ＯＦＦＳＥＴＳＵＰＥＲ  ３０００、ＲＯＴＯＦＬＥＸ  ＸＡ４−２０９、ＲＯＴＯＳＡＦＥ  ７００４２１、ＲＯＴＯＶＡＲＩＯ  ５８０４４２、３０００リッチゴールド（以上、エカルト社製）、７００、７０００、ＭＨ−６７０、ＭＨ−７７０（以上、福田金属箔粉工業（株）製）を用いることができるが、これらに限定されるものではない。
【００２１】
（樹脂）
本発明による油性マーキングペン用金属粉顔料インキ組成物は、樹脂として、ケトン樹脂、水添ロジン樹脂及び超淡色ロジン樹脂から選ばれる少なくとも１種の第１の樹脂とアクリル樹脂、スチレン−アクリル樹脂及びスチレン−マレイン酸樹脂から選ばれる少なくとも１種の第２の樹脂の組み合わせを含む。即ち、本発明においては、樹脂として、上記第１の樹脂と第２の樹脂を併用する点に特徴を有する。
【００２２】
ケトン樹脂は、油性マーキングペン用金属粉顔料インキ組成物において、筆記面に形成した筆跡に筆記面への接着性を与えるために有用であるが、ケトン樹脂のみを樹脂成分として用いるときは、得られる筆跡が光輝性において十分でない。
【００２３】
水添ロジン樹脂と超淡色ロジン樹脂も、上記ケトン樹脂と同様に用いることができる樹脂であるが、ケトン樹脂と同じく、単独で用いるときは、得られる筆跡が光輝性において十分でない。
【００２４】
そこで、本発明に従って、油性マーキングペン用金属粉顔料インキ組成物において、上記ケトン樹脂、水添ロジン樹脂及び超淡色ロジン樹脂から選ばれる少なくとも１種の第１の樹脂をアクリル樹脂、スチレン−アクリル樹脂及びスチレン−マレイン酸樹脂から選ばれる少なくとも１種の第２の樹脂と併用することによって、得られる筆跡が光輝性において相乗的に改善される。
【００２５】
本発明による油性マーキングペン用金属粉顔料インキ組成物は、その重量に基づいて、好ましくは、第１の樹脂を２〜３０重量％の範囲で含み、第２の樹脂を０．１〜１５重量％の範囲で含む。この際、本発明においては、必ずしも、限定されるものではないが、筆跡の接着性とインキ組成物の筆記性の観点から、第１の樹脂と第２の樹脂の合計量が８〜３５重量％の範囲にあることが好ましい。
【００２６】
更に、本発明による油性マーキングペン用金属粉顔料インキ組成物は、好ましくは、その重量に基づいて、インキ組成物の重量に基づいて、第１の樹脂を５〜２５重量％の範囲で含み、第２の樹脂を０．５〜１０重量％の範囲で含む。この際、本発明においては、必ずしも、限定されるものではないが、筆跡の接着性とインキ組成物の筆記性の観点から、第１の樹脂と第２の樹脂の合計量が１０〜３０重量％の範囲にあることが好ましい。
【００２７】
本発明において、上記ケトン樹脂として、例えば、ＴＥＧＯ  ＶＡＲＩＰＬＵＳ  ＡＰ、ＴＥＧＯ  ＶＡＲＩＰＬＵＳ  ＳＫ（以上、エボニック社製）、ハイラック１１１（日立化成（株）製）、ケトンレジンＫ−９０（荒川化学工業（株）製）、ＰＯＬＹＴＯＮＥ  Ｋ−９４、ＰＯＬＹＴＯＮＥ  Ｋ−９７（以上、ウォーリー社製）を用いることができ、水添ロジン樹脂としては、例えば、エステルガム  Ｈ、エステルガム  ＨＰ（以上、荒川化学工業（株）製）、また、超淡色ロジン樹脂としては、例えば、パインクリスタル  ＫＥ６０４Ｂ、パインクリスタル  ＫＥ１００、スーパーエステル  Ａ−７５、スーパーエステル  Ａ−１００（以上、荒川化学工業（株）製）等を用いることができるが、これらに限定されるものではない。
【００２８】
また、アクリル樹脂としては、ハイロス  Ｘ−３１０、ハイロス  ＢＳ−１１４４、ハイロス  ＶＳ−１０２９（以上、星光ＰＭＣ（株）製）、ダイヤナールＢＲ−５２、ダイヤナールＢＲ−１０２、ダイヤナールＢＲ−１０７（以上、三菱レイヨン（株）製）等、スチレン−アクリル樹脂として、例えば、ハイロス  Ｘ−１、ハイロス  ＶＳ１０６３、ハイロス  ＲＳ−１１９１（以上、星光ＰＭＣ（株）製）、ジョンクリル６７、ジョンクリル６１１、ジョンクリル６７８、ジョンクリル６８２、ジョンクリル６８３、ジョンクリル６９０（以上、ＢＡＳＦ社製）、スチレン−マレイン酸樹脂として、例えば、ハイロス  Ｘ−２０５（星光ＰＭＣ（株）製）、アラスター  ７００（荒川化学工業（株）製）等を用いることができるが、これらに限定されるものではない。
【００２９】
（その他の成分）
本発明による油性マーキングペン用金属粉顔料インキ組成物は、必要に応じて、表面調整剤、揺変剤、顔料分散剤、ワックス等、油性マーキングペン用金属粉顔料インキ組成物において、通常、用いられる添加剤を適宜に含むことができる。
【００３０】
（製造）
本発明による油性マーキングペン用金属粉顔料インキ組成物は、その製造方法において何ら制限されるものではないが、例えば、次のような方法によって製造することができる。有機溶媒に第１と第２の樹脂を加え、必要に応じて、例えば、４０℃程度に加熱して、樹脂を有機溶媒に溶解させて、樹脂溶液を調製し、次いで、得られた樹脂溶液を室温まで放冷した後、これに金属粉顔料を加え、攪拌混合した後、その他の添加剤を加えて、更に攪拌混合して、本発明による油性マーキングペン用金属粉顔料インキ組成物を得る。
【実施例】
【００３１】
以下に実施例を挙げて本発明を説明するが、本発明はこれら実施例によって何ら限定されるものではない。
【００３２】
以下の実施例及び比較例において用いた成分の詳細は以下のとおりである。
アルミニウム粉顔料
エカルト製ＨＹＤＲＯＬＡＣ  ＰＭ  ＣＨＲＯＭ  ８
黄銅粉顔料
エカルト製３０００リッチゴールド
有機溶媒
ダウケミカル製プロピレングリコールモノメチルエーテル
ケトン樹脂
ウォーリー製ＰＯＬＹＴＯＮＥ  Ｋ−９４
水添ロジン樹脂
荒川化学工業（株）製エステルガムＨ
超淡色ロジン樹脂
荒川化学工業（株）製パインクリスタルＫＥ６０４Ｂ
アクリル樹脂
星光ＰＭＣ（株）製ハイロスＸ−３１０
スチレン−アクリル樹脂
星光ＰＭＣ（株）製ハイロスＸ−１
スチレン−マレイン酸樹脂
荒川化学工業（株）製アラスター７００
分散剤
ルーブリゾール製ソルスパース２４０００
【００３３】
実施例１
表１に示す成分を表１に示す量にて用いてアルミニウム粉顔料インキ組成物を調製した。このインキ組成物をフィルムアプリケーターを用いてバーコーダーＮｏ．３０、速度１２ｃｍ／秒にて日本テストパネル（株）製隠蔽率試験紙に塗布し、乾燥させた後、（株）堀場製作所製ＨＯＲＩＢＡハンディ光沢計グロスチェッカーＩＧ−３１０にて次のようにして光輝性を測定した。
【００３４】
即ち、入射角６０°の位置にある光源から光を上記試験紙上の塗膜に照射し、その反射光を受光角６０°の位置にある受光器で受光して、その強さを測定し、光沢度９１のガラス板を光沢標準板として、その反射光の強さに対する比を光沢度として評価した。屈折率１．５６７のガラスの表面の反射光の反射率が１０％のとき、光沢度１００である。
【００３５】
実施例２〜８
表１に示す成分を表１に示す量を用いて、実施例１と同様にして、アルミニウム粉顔料インキ組成物を調製し、実施例１と同様にして、筆跡の光輝性を測定した。結果を表１に示す。
【００３６】
実施例９
表１に示す成分を表１に示す量を用いて、実施例１と同様にして、黄銅粉顔料インキ組成物を調製し、実施例１と同様にして、筆跡の光輝性を測定した。結果を表１に示す。
【００３７】
比較例１及び２
表１に示す成分を表１に示す量にて用いて、実施例１と同様にして、アルミニウム粉顔料インキ組成物を調製し、実施例１と同様にして、筆跡の光輝性を測定した。結果を表１に示す。
【００３８】
比較例３
表１に示す成分を表１に示す量にて用いて、実施例１と同様にして、黄銅粉顔料インキ組成物を調製し、実施例１と同様にして、筆跡の光輝性を測定した。結果を表１に示す。
【００３９】
【表１】
0006572069.tif 000002
【００４０】
本発明に従って、有機溶媒、アルミニウム粉顔料及び樹脂を含む油性マーキングペン用金属粉顔料インキ組成物であって、上記樹脂として、ケトン樹脂、水添ロジン樹脂及び超淡色ロジン樹脂から選ばれる少なくとも１種の第１の樹脂とアクリル樹脂、スチレン−アクリル樹脂及びスチレン−マレイン酸樹脂から選ばれる少なくとも１種の第２の樹脂の組み合わせを用いてなるものは、樹脂として、第１の樹脂と第２の樹脂の一方のみを含む比較例１及び２による金属粉顔料インキ組成物に比較して、光輝性が相乗的に改善されている。
【００４１】
同様に、本発明に従って、有機溶媒、黄銅粉顔料及び樹脂を含む油性マーキングペン用金属粉顔料インキ組成物も、上記樹脂として、第１の樹脂と第２の樹脂の組み合わせを用いてなるものは、樹脂として、第１の樹脂と第２の樹脂の一方のみを含む比較例３による金属粉顔料インキ組成物に比較して、光輝性が相乗的に改善されている。